(57)【要約】本発明は式（１）の分散染料に関する。【化１】2013515811.tif 000032  ここで、Ｘ、ＹおよびＺは、独立に、水素、ハロゲン、シアノ、ニトロまたはＳＯ２Ｆであり；  Ｘ、ＹおよびＺの少なくとも１種がＳＯ２Ｆであり；  Ｒ１は水素、メチル、ヒドロキシルまたはＮＨＲ４であり；  Ｒ２は水素、クロロまたはメトキシであり；  Ｒ３は水素、（Ｃ１−Ｃ４）アルキルまたは−ＣＨ２（ＣＨ２）ｎＣＯＯＣＨ２ＣＮであり；  Ｒ５は水素、（Ｃ１−Ｃ４）アルキルまたは−ＣＨ２（ＣＨ２）ｍＣＯＯＣＨ２ＣＮであり；  Ｒ４は、−ＣＯＣＨ３、−ＣＯＣ２Ｈ５、−ＳＯ２ＣＨ３またはＳＯ２Ｃ２Ｈ５であり；  ｎとｍは、独立に、０、１または２であり、  但し、ＹとＺの両方がＣｌである場合は、Ｒ１はメチル以外であり、  Ｒ２が水素で、Ｒ３とＲ５の両方がアルキルである場合は、Ｒ１は、ＮＨＳＯ２ＣＨ３またはＮＨＳＯ２Ｃ２Ｈ５から選択される。  式（１）の分散染料は、ポリエステル繊維とポリエステル混合物に対して優れた洗濯堅牢度と光堅牢度を与える。
2013515811.tif 000002
【特許請求の範囲】
【請求項１】
式（１）で表される新規な分散アゾ染料：
【化１】
2013515811.tif 000020
ここで、Ｘ、ＹおよびＺは、独立に、水素、ハロゲン、シアノ、ニトロまたはＳＯ２Ｆであり；  Ｘ、ＹおよびＺの少なくとも１種がＳＯ２Ｆであり；
Ｒ１は水素、メチル、ヒドロキシルまたはＮＨＲ４であり；
Ｒ２は水素、クロロまたはメトキシであり；
Ｒ３は水素、（Ｃ１−Ｃ４）アルキルまたは−ＣＨ２（ＣＨ２）ｎＣＯＯＣＨ２ＣＮであり；
Ｒ５は水素、（Ｃ１−Ｃ４）アルキルまたは−ＣＨ２（ＣＨ２）ｍＣＯＯＣＨ２ＣＮであり；
Ｒ４は、−ＣＯＣＨ３、−ＣＯＣ２Ｈ５、−ＳＯ２ＣＨ３またはＳＯ２Ｃ２Ｈ５であり；
ｎとｍは、独立に、０、１または２であり、
但し、ＹとＺの両方がＣｌである場合は、Ｒ１はメチル以外であり、
Ｒ２が水素で、Ｒ３とＲ５の両方がアルキルである場合は、Ｒ１は、ＮＨＳＯ２ＣＨ３またはＮＨＳＯ２Ｃ２Ｈ５から選択される。
【請求項２】
式（１）の化合物が式（２）の化合物である請求項１記載の新規な分散アゾ染料。
【化２】
2013515811.tif 000021
【請求項３】
式（１）の化合物が式（３）の化合物である請求項１記載の新規な分散アゾ染料。
【化３】
2013515811.tif 000022
【表１】
2013515811.tif 000023
【請求項４】
式（１）の化合物が式（４）の化合物である請求項１記載の新規な分散アゾ染料。
【化４】
2013515811.tif 000024
【表２】
2013515811.tif 000025
【請求項５】
式（１）の化合物が式（５）の化合物である請求項１記載の新規な分散アゾ染料。
【化５】
2013515811.tif 000026
【表３】
2013515811.tif 000027
【請求項６】
式（１）の化合物が式（６）の化合物である請求項１記載の新規な分散アゾ染料。
【化６】
2013515811.tif 000028
【表４】
2013515811.tif 000029
【請求項７】
式（１）の化合物が式（７）の化合物である請求項１記載の新規な分散アゾ染料。
【化７】
2013515811.tif 000030
【表５】
2013515811.tif 000031
【請求項８】
式（１）のアゾ染料またはそれらの混合物、染料混合物の８０重量％〜４００重量％の分散剤、および必要に応じて染料混合物の０．１重量％〜２０重量％の湿潤剤を含む請求項１から７のいずれか１つに記載の分散染料組成物。
【請求項９】
単一成分または２種以上の成分である請求項１から８のいずれか１つに記載の染色された材料。
【発明の詳細な説明】
【技術分野】
【０００１】
本発明は、新規な分散染料およびその使用に関する。
【背景技術】
【０００２】
従来から、分散染料は、合成繊維や、該合成繊維と他の繊維、例えばセルロース、ポリウレタン、ナイロン、ウールとの混合繊維を、通常の吸尽染色、連続染色、および印刷技術を用いて染色するために使用されている。
【０００３】
国際公開第ＷＯ２００８０７４７１９号の対応インド出願であり、名称が「分散染料混合物」であるインド特許出願第２１６２／ＫＯＬＮＰ／２００９は、合成繊維材料の彩色に用いる、アントラキノン染料またはベンゾジフラノン染料と分散アゾ染料との混合物を開示している。この特許は、所望の堅牢度を達成するための分散染料混合物について強調している。
【０００４】
国際公開第ＷＯ９５０２０００１４号の対応インド出願であるインド特許第ＩＮ１９０５５１号（１７００／ＤＥＬ／９４）は、モノアゾ染料および合成繊維材料の彩色方法、彩色時の合成繊維、プラスチックの大量彩色方法、彩色時のプラスチック、ある種の新規アゾ染料、およびアゾ染料を含む組成物に関する。特許第ＩＮ１９０５５１号の分割出願であるＩＮ１９７５７７号（９３５／ＤＥＬ／２００２）およびＩＮ１９６７６５号（９３６／ＤＥＬ／２００２）もアゾ染料化合物の製造方法を教示している。
【０００５】
近年、流行、ファッションおよび市場の要求の変化とともに、混合織物の消費が大きく増加している。これらの新しい織物は、細いデニールのポリエステル繊維を用いた、またはポリウレタン、ナイロン、およびウールとの混合繊維を用いた微細繊維から製造されている。これらの新しい彩色織物の堅牢度の中で、光堅牢度、昇華堅牢度、特に従来の分散染料を用いて染色または印刷した時の洗濯堅牢度が低下する。
【０００６】
合成織物に分散染料を用いた場合の光堅牢度および洗濯堅牢度の限界を克服するために、本発明者らは、すべての堅牢度が優れ、特に洗濯堅牢度が優れたある種の分散染料を開発した。
【発明の概要】
【発明が解決しようとする課題】
【０００７】
本発明の目的は、分散アゾ染料を提供することである。
【０００８】
本発明のさらなる目的は、ポリエステル繊維に対して優れた洗濯堅牢度を有する分散アゾ染料を提供することである。
【０００９】
本発明の別の目的は、合成織物材料の彩色方法を提供することである。
【課題を解決するための手段】
【００１０】
本発明の一態様として、以下の式の分散染料が提供される。
【００１１】
【化１】
2013515811.tif 000003
【００１２】
ここで、Ｘ、ＹおよびＺは、独立に、水素、ハロゲン、シアノ、ニトロまたはＳＯ２Ｆであって、Ｘ、ＹおよびＺの少なくとも１種がＳＯ２Ｆであり；
Ｒ１は水素、メチル、ヒドロキシルまたはＮＨＲ４であり；
Ｒ２は水素、クロロまたはメトキシであり；
Ｒ３は水素、（Ｃ１−Ｃ４）アルキルまたは−ＣＨ２（ＣＨ２）ｎＣＯＯＣＨ２ＣＮであり；
Ｒ５は水素、（Ｃ１−Ｃ４）アルキルまたは−ＣＨ２（ＣＨ２）ｍＣＯＯＣＨ２ＣＮであり；
Ｒ４は、−ＣＯＣＨ３、−ＣＯＣ２Ｈ５、−ＳＯ２ＣＨ３またはＳＯ２Ｃ２Ｈ５であり；
ｎとｍは、独立に、０、１または２である。
但し、ＹとＺの両方がＣｌである場合は、Ｒ１はメチル以外であり、
Ｒ２が水素で、Ｒ３とＲ５の両方がアルキルである場合は、Ｒ１は、ＮＨＳＯ２ＣＨ３またはＮＨＳＯ２Ｃ２Ｈ５から選択される。
【発明の効果】
【００１３】
式（１）で規定される分散染料は、ポリエステル繊維に対して優れた洗濯堅牢度と光堅牢度を有する。
【発明を実施するための形態】
【００１４】
分散アゾ染料は、第一芳香族アミンのジアゾ化とそれに続く適切なカップリング化合物との結合により一般的に合成されている。
【００１５】
本発明は、分散染料と、それら染料の繊維への適用方法に関する。
【００１６】
分散染料は、ポリエステルや、該ポリエステルと他の繊維、例えばセルロース、ポリウレタン、ナイロン、ウールとの混合繊維を、通常の吸尽染色、連続染色、および印刷技術を用いて染色するために使用されている。近年、微細なデニールのポリエステル繊維の使用、またはポリエステル繊維、ナイロンおよびウールとの混合繊維の使用により、彩色繊維の堅牢度の中でも光堅牢度、昇華堅牢度、特に洗濯堅牢度が低下している。この染色分野および印刷分野において、この使用に耐えうる優れた染料が望まれている。
【００１７】
これらの問題を解決するため、本発明者らは、式（１）で示される、優れた堅牢度を有する新規な分散アゾ染料を設計した。
【００１８】
【化２】
2013515811.tif 000004
【００１９】
ここで、Ｘ、ＹおよびＺは、独立に、水素、ハロゲン、シアノ、ニトロまたはＳＯ２Ｆであって、Ｘ、ＹおよびＺの少なくとも１種がＳＯ２Ｆであり；
Ｒ１は水素、メチル、ヒドロキシルまたはＮＨＲ４であり；
Ｒ２は水素、クロロまたはメトキシであり；
Ｒ３は水素、（Ｃ１−Ｃ４）アルキルまたは−ＣＨ２（ＣＨ２）ｎＣＯＯＣＨ２ＣＮであり；
Ｒ５は水素、（Ｃ１−Ｃ４）アルキルまたは−ＣＨ２（ＣＨ２）ｍＣＯＯＣＨ２ＣＮであり；
Ｒ４は、−ＣＯＣＨ３、−ＣＯＣ２Ｈ５、−ＳＯ２ＣＨ３またはＳＯ２Ｃ２Ｈ５であり；
ｎとｍは、独立に、０、１または２である。
但し、ＹとＺの両方がＣｌである場合は、Ｒ１はメチル以外であり、
Ｒ２が水素で、Ｒ３とＲ５の両方がアルキルである場合は、Ｒ１は、ＮＨＳＯ２ＣＨ３またはＮＨＳＯ２Ｃ２Ｈ５から選択される。
【００２０】
適切な条件の下では、第一芳香族アミンはうまくジアゾ化され、特別に開発されたカップリング成分と結合して、式（１）の新規な分散染料が得られる。これらの新規な分散染料は、優れた洗濯堅牢度と光堅牢度を有する。
【００２１】
本発明のある態様として、本発明の分散染料と、さらに彩色に通常使用される分散剤等の成分を少なくとも１種と、必要に応じて界面活性剤または湿潤剤を含む組成物を提供する。該染料組成物は、通常、全染料の１０重量％〜６５重量％、好ましくは２０重量％〜５０重量％を、単一化合物または混合物として固体状態で含む。
【００２２】
好ましい分散剤は、リグニンスルホン酸塩、ナフタレンスルホン酸／ホルムアルデヒド縮合物およびフェノール／クレゾール／スルファニル酸／ホルムアルデヒド縮合物である。湿潤剤の好ましい例は、スルホン化されていてもよくあるいはリン酸塩でもよいアルキルアリールエトキシレートであり、および含まれてもよい他の成分の代表的な例は、無機塩、鉱油またはノナノール等の脱泡剤、有機液体および緩衝剤である。分散剤は、染料混合物の８０重量％〜４００重量％存在してもよい。湿潤剤は、染料混合物の０．１重量％〜２０重量％存在してもよい。
【００２３】
本発明の分散染料または分散染料混合物は、適切な分散剤とともに、水系媒体中でガラスビーズまたは砂を用いて粉砕される。本発明の組成物は、分散剤、フィラーおよび他の界面活性剤をさらに含んでもよく、および噴霧乾燥等の技術により乾燥してもよく、それにより１５重量％〜６５重量％の染料を含む固体組成物が得られる。
【００２４】
繊維材料を染色する場合、一般的な方法で染料は分散剤とともに水中で粉砕され、得られた染料は、液体状態で、あるいは液体を噴霧乾燥して得られる粉末の状態で染色または印刷のために使用される。得られた各染料は、本発明の染料の１種を含む、または２種以上の混合物を含む状態で、染色または印刷に使用される。
【００２５】
吸尽染色では、ポリエステル繊維、複合繊維および混合繊維は、高温染色、キャリア染色および連続染色により染色され、優れた堅牢度を有する。式（１）の染料は、別々に、あるいは式（１）の誘導体の混合物として、染色および印刷のために用いることができる。
【００２６】
印刷の場合、ポリエステル繊維、織物材料は、直接印刷または抜染により処理され、優れた堅牢度を有する。
【００２７】
本発明の態様は、以下の実施例を用いてより詳細に記載され、部は特に断らない限り重量部を意味する。
【実施例】
【００２８】
以下のように本発明を具体的に説明するが、本発明はそれらの実施例に限定されるものではない。
【００２９】
実施例１．
構造式（２）
【００３０】
【化３】
2013515811.tif 000005
【００３１】
構造式（２）の実施例１は、以下の方法で合成される：
４０％ニトロシル硫酸３ｍｌを、２，５−ジクロロフルオロスルホニル２．０ｇと、酢酸とプロピオン酸（８６：１４、２５ｍｌ）との混合物に０〜５℃で添加し、５℃未満で２時間攪拌した。カプラー  Ｎ−エチル−Ｎ−シアノメトキシカルボニルエチルアニリン（シアノメチル３−（エチル（フェニル）アミノ）プロパネート）２．１ｇをメタノール１００ｍｌに溶解し、０〜５℃の合成したジアゾ化溶液をこのカプラー溶液に添加した。この反応物を５℃以下で１時間各攪拌し、結晶固体を濾別して水で洗浄した。
【００３２】
５０％ウェットケーキ７ｇが得られた。収率は８０％であった。アセトン溶液における実施例１の染料のλｍａｘは５１５ｎｍであった。
【００３３】
得られたウエットプレスケーキ２．０ｇを、ナフタレンスルホン酸ホルムアルデヒド縮合物２．０ｇと水５０ｇとガラスビーズ５００ｇとともに２４時間粉砕し、その後で濾過して、ガラスビーズを分離した。
【００３４】
得られた最終液体２０ｇを水１００ｍｌの中に加え、酢酸でｐＨ４に調製し、吸尽染色のために、染浴の中にポリエステル１０ｇ分を加えた。
【００３５】
染浴を１３５℃に加熱しその温度を４０分間維持した。適切に濯ぎ、洗浄、乾燥を行うと、染められた材料は、深いルビーの色合いを与え、優れた洗濯堅牢度、光堅牢度、および昇華堅牢度を有していた。
【００３６】
染色された織物の堅牢特性は、以下の試験方法により評価された。
【００３７】
洗濯堅牢度は、ＡＡＴＣＣ  ６１  ２Ａ試験法、光堅牢度はＩＳＯ  １０５  Ｂ０２試験法、昇華試験は、１８０度で３０秒および２１０度で３０秒である。
【００３８】
実施例２．
式（３）の染料は実施例１に記載された方法と同じ方法で合成され、表に記載された以下の染料が得られた。
【００３９】
【化４】
2013515811.tif 000006
【００４０】
【表１】
2013515811.tif 000007
【００４１】
これらの染料は、優れた洗濯堅牢度、光堅牢度および昇華堅牢度を示した。
【００４２】
実施例３．
式（４）の染料は実施例１に記載された方法と同じ方法で合成され、表に記載された以下の染料が得られた。
【００４３】
【化５】
2013515811.tif 000008
【００４４】
【表２】
2013515811.tif 000009
【００４５】
これらの染料は、光り輝く色合いを与え、優れた洗濯堅牢度、光堅牢度および昇華堅牢度を示した。
【００４６】
実施例４．
式（５）の染料は実施例１に記載された方法と同じ方法で合成され、表に記載された以下の染料が得られた。
【００４７】
【化６】
2013515811.tif 000010
【００４８】
【表３】
2013515811.tif 000011
【００４９】
これらの染料は、優れた洗濯堅牢度、光堅牢度および昇華堅牢度を示した。
【００５０】
実施例５．
式（６）の染料は実施例１に記載された方法と同じ方法で合成され、表に記載された以下の染料が得られた。
【００５１】
【化７】
2013515811.tif 000012
【００５２】
【表４】
2013515811.tif 000013
【００５３】
これらの染料は、優れた洗濯堅牢度、光堅牢度および昇華堅牢度を示した。
【００５４】
実施例６．
式（７）の染料は実施例１に記載された方法と同じ方法で合成され、表に記載された以下の染料が得られた。
【００５５】
【化８】
2013515811.tif 000014
【００５６】
【表５】
2013515811.tif 000015
【００５７】
これらの染料は、優れた洗濯堅牢度、光堅牢度および昇華堅牢度を示した。
【００５８】
比較例１．
ＷＯ９５／２００１４の表１に実施例３７の染料として記載されている以下の染料を、本特許の実施例１の染料として記載されている染料と、以下のように、光堅牢度、洗濯堅牢度、および昇華堅牢度について比較した。
【００５９】
【化９】
2013515811.tif 000016
【００６０】
【表６】
2013515811.tif 000017
【００６１】
洗濯堅牢度は、ＡＡＴＣＣ  ６１  ２Ａ試験法、光堅牢度はＩＳＯ  １０５  Ｂ０２試験法、昇華試験は、１８０度で３０秒および２１０度で３０秒である。
【００６２】
本特許の実施例１の染料と、ＷＯ９５／２００１４の染料３７は、非常に類似した化学物質であり、アミノ基の置換基がエチル基とＣ２Ｈ４ＣＯＯＣＨ２ＣＮである点だけが相違している。しかし、その特性の違いは、特に洗濯堅牢度で非常に大きく、また昇華堅牢度と光堅牢度でも大きい。この比較例は、ＷＯ９５／２００１４の場合のように１つのみの置換基に代えて、２つのＣ２Ｈ４ＣＯＯＣＨ２ＣＮ置換基を導入すると、洗濯堅牢度を向上させることができるという論理手法に対する確信を与える。２つのＣ２Ｈ４ＣＯＯＣＨ２ＣＮ置換基を導入すると、より優れた洗濯堅牢度が得られ、および昇華堅牢度と光堅牢度も向上する。
【００６３】
比較例２．
ＷＯ９５／２００１４の実施例３７の比較染料の光堅牢度特性を増加させるさらに別のアプローチとして、本特許の発明者らは、カップリング成分の３−（メタ）位に、−ＮＨＳＯ２ＣＨ３または−ＮＨＳＯ２Ｃ２Ｈ５を導入した。以下の比較データは、想定された変化により優れた特性が得られることを明確に示している。
【００６４】
【化１０】
2013515811.tif 000018
【００６５】
【表７】
2013515811.tif 000019
【００６６】
洗濯堅牢度は、ＡＡＴＣＣ  ６１  ２Ａ試験法、光堅牢度はＩＳＯ  １０５  Ｂ０２試験法、昇華試験は、１８０度で３０秒および２１０度で３０秒である。
【００６７】
本特許の実施例３−２の染料と、ＷＯ９５／２００１４の染料３７は、非常に類似した化学物質であり、カップリング成分の−ＮＨＳＯ２ＣＨ３の有無のみが相違している。しかし、その特性の違いは、特に光堅牢度で非常に大きく、また昇華堅牢度と洗濯堅牢度でも大きい。この比較例は、−ＮＨＳＯ２ＣＨ３置換基を導入すれば、ＷＯ９５／２００１４の比較染料３７の光堅牢度を向上させることができるという論理手法に対する確信を与える。ＮＨＳＯ２ＣＨ３置換基を導入すると、より優れた光堅牢度が得られ、および昇華堅牢度と洗濯堅牢度も向上する。
【００６８】
本発明は、特定の態様を用いて説明されているが、前述の記載を考慮すれば、多くの代替例、改良例および変形例が可能なことは当業者には明らかである。したがって、前述のすべての代替例、改良例および変形例は、添付の特許請求の範囲の精神および広い範囲に含まれるものである。
【国際調査報告】
2013515811.tif 000033
2013515811.tif 000034
2013515811.tif 000035